(57)【要約】      （修正有）【課題】凝集、沈降、経時的な粘度の増加を引き起こすことなく有機顔料が微粒子化及び高濃度化された、カラーフィルター用レジストやインクジェット用インクの着色剤として安定な顔料組成物（顔料分散液）の提供。【解決手段】式（１）で表されるクマリン化合物：2019172968.tif 000010［式（１）中、Ｒ１及びＲ２は其々独立にＨ又は炭素数１殻４のアルキル基；Ｒ３〜Ｒ１０は其々独立にＨ、炭素数１乃至４のアルキル基、ハロゲン原子、カルボキシル基又はスルホ基；但し、Ｒ７〜Ｒ１０の少なくとも一つはスルホ基であり；ＸはＯ、Ｓ又は二価の連結基−ＮＲ１１−；Ｒ１１はＨ又は炭素数１乃至４のアルキル基を表す。］【選択図】なし【特許請求の範囲】
【請求項１】
下記式（１）で表されるクマリン化合物：
【化１】
2019172968.tif 000009
式（１）中、Ｒ１およびＲ２はそれぞれ独立に水素原子又は炭素数１乃至４のアルキル基を表し；Ｒ３乃至Ｒ１０はそれぞれ独立に水素原子、炭素数１乃至４のアルキル基、ハロゲン原子、カルボキシル基又はスルホ基を表し、但し、Ｒ７乃至Ｒ１０の少なくとも一つはスルホ基であり；Ｘは酸素原子、硫黄原子又は二価の連結基−ＮＲ１１−を表し、Ｒ１１は水素原子又は炭素数１乃至４のアルキル基を表す。
【請求項２】
Ｘが二価の連結基−ＮＨ−である、請求項１に記載のクマリン化合物。
【請求項３】
Ｒ１及びＲ２がそれぞれ独立に炭素数１乃至４のアルキル基であり、Ｒ３乃至Ｒ６が水素原子であり、Ｒ７乃至Ｒ１０がそれぞれ独立に水素原子、炭素数１乃至４のアルキル基、ハロゲン原子、カルボキシル基又はスルホ基であって、かつＲ７乃至Ｒ１０の少なくとも一つがスルホ基である、請求項１又は２に記載のクマリン化合物。
【請求項４】
Ｒ１及びＲ２がエチル基であり、Ｒ７乃至Ｒ１０がそれぞれ独立に水素原子又はスルホ基であって、かつＲ７乃至Ｒ１０の少なくとも一つがスルホ基である、請求項３に記載のクマリン化合物。
【請求項５】
請求項１乃至４のいずれか一項に記載のクマリン化合物、有機顔料及び樹脂分散剤を含有する、顔料組成物。
【請求項６】
樹脂分散剤がカチオン系の樹脂分散剤である、請求項５に記載の顔料組成物。
【請求項７】
有機顔料１００質量部に対するクマリン化合物の添加量が１乃至５０質量部である、請求項５又は６に記載の顔料組成物。
【請求項８】
有機顔料がジケトピロロピロール骨格を有する顔料である請求項５又は６に記載の顔料組成物。
【請求項９】
有機顔料がジケトピロロピロール骨格を有する顔料である、請求項７に記載の顔料組成物。
【請求項１０】
請求項５乃至９のいずれか一項に記載の顔料組成物、バインダー樹脂及び重合性化合物を含有するカラーレジスト。
【請求項１１】
請求項１乃至４のいずれか一項に記載のクマリン化合物を含有するインクジェット用インク組成物。
【請求項１２】
更に、少なくとも一種以上の有機溶剤を含有する、請求項１１に記載のインクジェット用インク組成物。
【発明の詳細な説明】
【技術分野】
【０００１】
本発明は、液晶ディスプレイや撮像素子などの製造に使用されるカラーフィルター用レジストやインクジェット用インクの成分として好適なクマリン化合物（その塩を包含する）、並びに該化合物を含有する流動性や透明性に優れる顔料組成物に関する。
【背景技術】
【０００２】
塗料や印刷インク、近年ではカラーフィルター用レジストやインクジェット用インクの着色剤として、顔料が利用されている。顔料は、耐熱性、耐候性、耐マイグレーション等の諸特性で、染料と比較して堅牢性の面で優れる。一方で、顔料は、組成物にした際の凝集、沈降、経時的な粘度の増加、異種顔料と混合した際の色分かれ等の潜在的な不都合を有している。
【０００３】
また最近では、液晶ディスプレイの高コントラスト化や撮像素子の微細化、インクジェットインクの高着色や高鮮明化等を達成するために、顔料の微粒子化および顔料組成物中における顔料の高濃度化の要求が高まっている。しかし、粒子径の微細化に伴い、また顔料の高濃度化に伴い凝集が起こりやすくなり、安定な分散体を得ることが困難となっている。
【０００４】
こうした不都合を解決するために、顔料自体の改良検討（顔料表面処理）や顔料に対して良好な吸着性を有する分散剤の開発、界面活性剤の開発、および顔料誘導体の開発等の提案がこれまでに行われてきた。
顔料誘導体とは、微粒子化する顔料と同構造あるいは類似構造の顔料に、酸性や塩基性等の置換基を導入した化合物で、顔料との親和性や吸着性を有し、且つ酸・塩基相互作用により分散剤とも強い結合力を有し、顔料の微粒子化・分散安定化を向上する性質を有する物質を指す。このような顔料誘導体は、顔料の粉砕・分散微粒子化工程等において使用されている。
カラーフィルターやインクジェットで用いられる顔料としては、フタロシアニン系顔料、ジケトピロロピロール系顔料、アンスラキノン系顔料、キナクリドン系顔料、ジオキサジン系顔料、イソインドリン系顔料、イソインドリノン系顔料、アゾ系顔料、染料レーキ顔料等が挙げられる。特にフタロシアニン系顔料、アンスラキノン系顔料、キナクリドン系顔料を中心に数々の顔料誘導体が報告されてきた。例えば、顔料のスルホン化物あるいはその金属塩を顔料と混和する方法（特許文献１乃至３参照）、置換アミノメチル誘導体を混和する方法（特許文献４参照）、フタルイミドメチル誘導体を混和する方法（特許文献５参照）等が知られている。
【０００５】
これらの方法は、特定の骨格を有する顔料に対する効果は認められる。しかし、これらの方法においては、スルホン基、アミノメチル基、フタルイミドメチル基などを導入することが構造上難しい顔料に対しては、導入する置換基の数や位置の制御が難しい。結果として、顔料の分散が不充分になり、しかも色調にも悪影響を及ぼす副生成物が多量に生成し、顔料分散液の品質が安定しない等の不都合を有する。
また、これまでカラーフィルターのレッド用の顔料として広く使用されているピグメントレッド２５４を用いた顔料組成物は、透過率の向上が課題であった。
【先行技術文献】
【特許文献】
【０００６】
【特許文献１】特公昭４１−２４６６号公報
【特許文献２】特開昭６３−１７２７７２号公報
【特許文献３】特公昭５０−４０１９号公報
【特許文献４】特公昭３９−１６７８７号公報
【特許文献５】特開昭５５−１０８４６６号公報
【特許文献６】特開２０１５−９１９４７号公報
【非特許文献】
【０００７】
【非特許文献１】Ｄｙｅｓ  ａｎｄ  Ｐｉｇｍｅｎｔｓ，４７（１−２），７９−８９；２０００
【発明の概要】
【発明が解決しようとする課題】
【０００８】
本発明が解決しようとする課題は、特にＣ．Ｉ．ピグメントレッド２５４をはじめとするレッド系等の有機顔料について、凝集、沈降、経時的な粘度の増加を引き起こすことなく有機顔料が微粒子化及び高濃度化された、カラーフィルター用レジストやインクジェット用インクの着色剤として安定な顔料組成物（顔料分散液）を提供することである。
本発明が解決しようとする更なる課題は、上述のような顔料組成物（顔料分散液）に好適に使用される新規なクマリン化合物を提供することである。
【課題を解決するための手段】
【０００９】
本発明者は、上記の課題を解決するために鋭意検討した結果、クマリンスルホン酸誘導体からなる化合物を用いることにより、上記課題を解決し得ることを見出し、本発明を完成させたものである。
すなわち、本発明は、
（１）．下記式（１）で表わされるクマリン化合物：
【００１０】
【化１】
2019172968.tif 000002
【００１１】
式（１）中、Ｒ１およびＲ２はそれぞれ独立に水素原子又は炭素数１乃至４のアルキル基を表し；Ｒ３乃至Ｒ１０はそれぞれ独立に水素原子、炭素数１乃至４のアルキル基、ハロゲン原子、カルボキシル基又はスルホ基を表し、但し、Ｒ７乃至Ｒ１０の少なくとも一つはスルホ基であり；Ｘは酸素原子、硫黄原子又は二価の連結基−ＮＲ１１−を表し、Ｒ１１は水素原子又は炭素数１乃至４のアルキル基を表す。
（２）．Ｘが二価の連結基−ＮＨ−である、前項（１）に記載のクマリン化合物。
（３）．Ｒ１及びＲ２がそれぞれ独立に炭素数１乃至４のアルキル基であり、Ｒ３乃至Ｒ６が水素原子であり、Ｒ７乃至Ｒ１０がそれぞれ独立に水素原子、炭素数１乃至４のアルキル基、ハロゲン原子、カルボキシル基又はスルホ基であって、かつＲ７乃至Ｒ１０の少なくとも一つがスルホ基である、前項（１）又は（２）に記載のクマリン化合物。
（４）．Ｒ１及びＲ２がエチル基であり、Ｒ７乃至Ｒ１０がそれぞれ独立に水素原子又はスルホ基であって、かつＲ７乃至Ｒ１０の少なくとも一つがスルホ基である、前項（３）に記載のクマリン化合物。
（５）．前項（１）乃至（４）のいずれか一項に記載のクマリン化合物、有機顔料及び樹脂分散剤を含有する顔料組成物。
（６）．樹脂分散剤がカチオン系の樹脂分散剤である、前項（５）に記載の顔料組成物。
（７）．有機顔料１００質量部に対するクマリン化合物の添加量が１乃至５０質量部である、前項（５）又は（６）に記載の顔料組成物。
（８）．有機顔料がジケトピロロピロール骨格を有する顔料である、前項（５）又は（６）に記載の顔料組成物。
（９）．有機顔料がジケトピロロピロール骨格を有する顔料である、前項（７）に記載の顔料組成物。
（１０）．前項（５）乃至（９）のいずれか一項に記載の顔料組成物、バインダー樹脂及び重合性化合物を含有するカラーレジスト。
（１１）．前項（１）乃至（４）のいずれか一項に記載のクマリン化合物を含有するインクジェット用インク組成物。
（１２）．更に、少なくとも一種以上の有機溶剤を含有する、前項（１１）に記載のインクジェット用インク組成物。
に関する。
【発明の効果】
【００１２】
本発明の式（１）で示されるクマリン化合物は製造が極めて容易である。
また、該化合物を使用することにより、Ｃ．Ｉ．ピグメントレッド２５４等の有機顔料について、凝集、沈降、経時的な粘度の増加を引き起こすことなく顔料が微粒子化・高濃度化された顔料組成物を提供することが可能になる。
このような顔料組成物は、カラーフィルター用レジストやインクジェット用インクの着色剤として好適である安定な分散体となり得る。
【発明を実施するための形態】
【００１３】
以下に本発明を詳細に説明する。
本発明のクマリン化合物は、下記式（１）で表される。
【００１４】
【化２】
2019172968.tif 000003
【００１５】
本発明のクマリン化合物は、カラーフィルター用レジストやインクジェット用インクの着色剤である顔料組成物の成分として好適に用いることができる。以下、便宜上、「本発明のクマリン化合物」を、単に「本発明の化合物」と簡略して記載することもある。
【００１６】
式（１）中、Ｒ１およびＲ２はそれぞれ独立に水素原子又は炭素数１乃至４のアルキル基を表す。
式（１）のＲ１およびＲ２が表す炭素数１乃至４のアルキル基は、直鎖、分岐鎖のいずれでもよいが、直鎖であることが好ましい。その具体例としては、メチル基、エチル基、ｎ−プロピル基、ｉｓｏ−プロピル基、ｎ−ブチル基、ｓｅｃ−ブチル基及びｔｅｒｔ−ブチル基等が挙げられ、好ましくはメチル基又はエチル基である。
式（１）におけるＲ１およびＲ２としては、それぞれ独立に炭素数１乃至４のアルキル基であることが好ましく、両者が同一の炭素数１乃至４のアルキル基であることがより好ましい。Ｒ１およびＲ２の両者が同一のメチル基又はエチル基であることが更に好ましく、両者がエチル基であることが特に好ましい。
【００１７】
式（１）中、Ｒ３乃至Ｒ１０はそれぞれ独立に水素原子、炭素数１乃至４のアルキル基、ハロゲン原子、カルボキシル基又はスルホ基を表すが、但し、Ｒ７乃至Ｒ１０の少なくとも一つはスルホ基である。
式（１）のＲ３乃至Ｒ１０が表す炭素数１乃至４のアルキル基の具体例としては、式（１）のＲ１およびＲ２が表す炭素数１乃至４のアルキル基の具体例と同じものが挙げられ、好ましいものも同じである。
式（１）のＲ３乃至Ｒ１０が表すハロゲン原子の具体例としては、フッ素原子、塩素原子、臭素原子及びヨウ素原子が挙げられ、好ましくは塩素原子又は臭素原子である。
【００１８】
式（１）におけるＲ３乃至Ｒ６としては、水素原子が好ましい。
式（１）におけるＲ７乃至Ｒ１０としては、少なくとも一つがスルホ基であって、それ以外がそれぞれ独立に水素原子、メチル基、エチル基、塩素原子又は臭素原子であることが好ましい。Ｒ８及びＲ９の少なくとも一つがスルホ基であって、それ以外がそれぞれ独立に水素原子、塩素原子又は臭素原子であることがより好ましく、Ｒ８及びＲ９の少なくとも一つがスルホ基であって、それ以外が水素原子であることが更に好ましい。Ｒ８がスルホ基であって、それ以外が水素原子であることが特に好ましい。
【００１９】
式（１）中、Ｘは酸素原子、硫黄原子又は二価の連結基−ＮＲ１１−を表す。Ｒ１１は水素原子又は炭素数１乃至４のアルキル基を表す。
式（１）中のＲ１１が表す炭素数１乃至４のアルキル基の具体例としては、式（１）のＲ１およびＲ２が表す炭素数１乃至４のアルキル基の具体例と同じものが挙げられ、好ましいものも同じである。
式（１）におけるＸとしては酸素原子、硫黄原子又は二価の連結基−ＮＲ１１であって、Ｒ１１が水素原子又はメチル基であることが好ましい。Ｘとしては二価の連結基−ＮＲ１１−であって、Ｒ１１が水素原子であることがより好ましい。
【００２０】
式（１）で示される本発明のクマリン化合物は、例えば次のような方法で合成することができる。
すなわち、特許文献６に記載の方法により、下記式（４）で表される化合物を合成した後に、非特許文献１に記載の方法により、下記式（４）で示される化合物と下記式（５）で表される化合物を縮合反応させることにより、所望の化合物を得ることが出来る。下記式（４）及び（５）において、Ｒ１乃至Ｒ５及びＲ７乃至Ｒ１０は上記式（１）におけるのと同じ意味を表す。
【００２１】
【化３】
2019172968.tif 000004
【００２２】
【化４】
2019172968.tif 000005
【００２３】
本発明の化合物の具体例を以下に示す。
【００２４】
【化５】
2019172968.tif 000006
【００２５】
本発明の顔料組成物は、本発明の化合物、有機顔料及び樹脂分散剤を含有する。
本発明の顔料組成物が含有する有機顔料は、カラーインデックスに記載されたものなど従来公知のものであれば特に限定されない。
本発明の式（１）で表される化合物自体がレッド系の色相を有するため、有機顔料本来の色相を損なわない意味ではレッド系の有機顔料を用いるのが好ましい。カラーインデックスでピグメントレッドに分類される有機顔料を用いるのがより好ましく、Ｃ．Ｉ．ピグメントレッド２５４が更に好ましい。また、本発明の化合物と混合した際の分散安定性に優れるという意味で、顔料組成物が含有する有機顔料は、ジケトピロロピロール骨格を有する有機顔料であることが好ましい。
【００２６】
本発明の顔料組成物が含有する樹脂分散剤は、公知の樹脂分散剤であれば特に限定されない。本発明の化合物との親和性を考慮した場合、カチオン系の樹脂分散剤が好ましい。カチオン系の樹脂分散剤としては、例えば、ビッグケミージャパン株式会社のＢＹＫ１１２、１１６、１４０、１４２、１６１、１６２、１６４、１６６、１８２、２０００、２００１、２０５０、２０７０、２１５０、エフカ社のＥＦＫＡ４０１０、４０１５、４０２０、４０５０、４０５５、４０６０、４３００、４３３０、４４００、４４０６、日本ルーブリゾール株式会社のソルスパース、２４０００、３２５００、味の素ファインテクノ社のアジスパーＰＢ７１１、８２１、８２２、８８１などが挙げられる。
樹脂分散剤の添加量は、有機顔料１００質量部に対して通常５乃至１００質量部、好ましくは１０乃至５０質量部であってよい。樹脂分散剤の添加量を前記の範囲とすることにより、分散安定性に優れた顔料組成物が得られる。
【００２７】
本発明の顔料組成物には、必要により有機溶剤を加えることができる。用い得る有機溶剤は特に限定されないが、例えば、プロピレングリコールモノメチルエーテルアセテート、プロピレングリコールモノメチルエーテル、プロピレングリコールモノエチルエーテル、エチルセロソルブアセテート、ブチルセロソルブアセテート、エチルセロソルブ、シクロヘキサノン、シクロペンタノン、エチレングリコールジエチルエーテル、ジエチレングリコールジメチルエーテル、酢酸エチル、酢酸ブチル、メタノール、エタノール、イソプロピルアルコールなどが挙げられる。これらは単独で用いても２種以上を混合して用いてもよい。有機溶剤は、通常、顔料組成物中に９０質量％以下を占める量が用いられる。
【００２８】
本発明のカラーレジストは、本発明の顔料組成物、バインダー樹脂及び重合性化合物を含有する。
本発明のカラーレジストに用い得るバインダー樹脂は、特に限定されないが、例えば、スチレン系（共）重合体、（メタ）アクリル酸エステル系（共）重合体、スチレン−マレイン酸エステル系共重合体、セルロースアセテート系樹脂、ポリエステル系樹脂、ポリウレタン系樹脂、ポリアミド系樹脂、ポリイミド系樹脂などが挙げられる。これらは単独で用いても２種類以上を組み合わせて用いてもよい。バインダー樹脂は、通常、顔料組成物中に５０質量％以下を占める量が用いられる。
【００２９】
本発明のカラーフィルターレジストに用い得る重合性化合物としては、光重合モノマー、エポキシ化合物及びメラミン系化合物等が挙げられる。
これらの重合性化合物の具体例としては、２−ヒドロキシエチル（メタ）アクリレート、２−ヒドロキシプロピル（メタ）アクリレート、２−エチルヘキシル（メタ）アクリレート、エチレングリコールジ（メタ）アクリレート、ジエチレングリコールジ（メタ）アクリレート、トリエチレングリコールジ（メタ）アクリレート、テトラエチレングリコール（メタ）アクリレート、トリメチロールプロパントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、グリセロール（メタ）アクリレート、ビスフェノール−Ａ型エポキシジ（メタ）アクリレート、ビスフェノール−Ｆ型エポキシジ（メタ）アクリレート、ビスフェノール−フルオレン型エポキシジ（メタ）アクリレート、エトキシ化トリメチロールプロパントリ（メタ）アクリレート、プロポキシ化トリメチロールプロパントリ（メタ）アクリレート、エトキシ化グリセリントリ（メタ）アクリレート、エトキシ化イソシアヌル酸トリ（メタ）アクリレート、ジトリメチロールプロパンテトラ（メタ）アクリレート、エトキシ化ペンタエリスリトールテトラ（メタ）アクリレート、９，９−ビス〔４−（２−アクリロイルオキシエトキシ）フェニル〕フルオレン、カヤラッドＲＰ−１０４０（日本化薬製）、カヤラッドＤＰＣＡ−３０（日本化薬製）、ＵＡ−３３Ｈ（新中村化学製）、ＵＡ−５３Ｈ（新中村化学製）及びＭ−８０６０（東亞合成製）等の（メタ）アクリレートモノマー；ＴＥＭＰＩＣ（堺化学製）、ＴＭＭＰ（堺化学製）、ＰＥＭＰ（堺化学製）及びＤＰＭＰ（堺化学製）等のチオール系重合モノマー；ＮＣ−６０００（日本化薬製）、ＮＣ−６３００（日本化薬製）、ＮＣ−６３００Ｈ（日本化薬製）、ＮＣ−３０００（日本化薬製）、ＥＯＣＮ−１０２０（日本化薬製）、ＸＤ−１０００（日本化薬製）、ＥＰＰＮ−５０１Ｈ（日本化薬製）、ＢＲＥＮ−Ｓ（日本化薬製）、ＮＣ−７３００Ｌ（日本化薬製）、セロキサイド２０２１Ｐ（ダイセル化学製）、ＥＨＰＥ３１５０（ダイセル化学製）、サイクロマーＭ１００（ダイセル化学製）、エポリードＰＢ３６００（ダイセル化学製）、エピコート８２８（ジャパンエポキシレジン製）、エピコートＹＸ８０００（ジャパンエポキシレジン製）、エピコートＹＸ４０００（ジャパンエポキシレジン製）、ＶＧ−３１０１Ｌ（プリンテック製）、サイラエースＳ５１０（チッソ製）及びＴＥＰＩＣ（日産化学工業製）等のエポキシ化合物；並びにメチロール化メラミン及びＭｗ−３０（三和ケミカル）等のメラミン系化合物が挙げられるが、これらに限定されるものではない。
これらの重合性化合物には、必要により重合開始剤や硬化促進剤等を併用することが好ましい。このような重合開始剤や硬化促進剤としては、公知のいかなるものを用いてもよい。
【００３０】
本発明の顔料組成物及びカラーレジストに、必要により加えることのできるその他の添加剤としては、例えばチクソ付与剤、重合開始剤や硬化剤、硬化促進剤、重合禁止剤、有機又は無機フィラー、カップリング剤等が挙げられる。このようなその他の添加剤は、顔料組成物の具体的な目的用途によって選択すればよく上記に限定されない。また、その添加量も、具体的な目的用途に合わせて選択すれば良い。
【００３１】
本発明の顔料組成物及びカラーレジストは、例えば次のような方法で調製することができる。
すなわち、有機顔料および本発明の化合物の配合の方法としては、従来公知の種々の方法、例えば、それぞれの乾燥粉末やプレスケーキを単に混合する方法や、ニーダー、ビーズミル、ディゾルバー、アトライター等の各種分散機により機械的に混合する方法、水又は有機溶剤中に有機顔料を懸濁させ、その中に本発明の化合物を添加混合して有機顔料の表面に均一に沈着する方法などが挙げられる。
次に、得られた有機顔料および本発明の化合物の混合物に、樹脂分散剤と、必要に応じてバインダー樹脂と、カラーレジストの場合は重合性化合物と、更には必要に応じて各種有機溶剤や各種添加剤等とを配合して、サンドミル、アニュラー型ビーズミル、アトライター等で分散することにより、所望の顔料組成物及びカラーレジストを製造することができる。或いは簡便的には、有機顔料、本発明の化合物及び樹脂分散剤と必要に応じてその他の成分を、一括で混合及び分散しても構わない。
なお、本発明の顔料組成物における本発明の化合物の添加量は、有機顔料１００質量部に対して通常０．１乃至７０質量部であってよく、好ましくは０．５乃至６０質量部、より好ましくは１乃至５０質量部であってよい。本発明の化合物の配合割合を前記の範囲とすることにより、目的とする分散安定性および有機顔料の微粒子化が達成される。
【００３２】
本発明の顔料組成物の用途は特に限定されず、例えばグラビア印刷インクなどの各種印刷インク、塗料、電子写真用乾式トナー又は湿式トナー、インクジェット記録用インク、カラーフィルター用レジスト着色剤などの種々の用途が挙げられる。特に、本発明の顔料組成物は、顔料の微粒子化および高い安定性が要求されるカラーフィルター用レジスト着色剤、インクジェット記録用インクとして有用である。
尚、本発明の化合物をインクジェット記録用インクに用いる場合は、必ずしも有機顔料及び樹脂分散剤を併用する必要はないが、有機溶剤を併用することが好ましい。インクジェット記録用インク用途において、本発明の化合物に併用し得る有機溶剤の具体例としては、上記した本発明の顔料組成物に必要により加えることのできる有機溶剤と同じものが挙げられる。
【実施例】
【００３３】
以下に本発明を実施例により具体的に説明する。尚、本文中「部」及び「％」とあるのは、特別の記載のない限り質量基準である。実施例における極大吸収波長は分光光度計「（株）島津製作所製ＵＶ−３１５０」で測定した値であり、酸価はＪＩＳ  Ｋ−００７０：１９９２に準拠した測定方法で測定した値である。また、重量平均分子量は、移動相としてテトラヒドロフランを用いたゲルパーミエイションクロマトグラフィーの測定結果に基づいて、ポリスチレン換算で算出した値である。
【００３４】
実施例１（上記具体例化合物のＮｏ．２で示される化合物の合成）
反応容器中で水３００部にＣ．Ｉ．アシッドイエロー１８４を１５．５部溶解させた後、この溶解液に、２０乃至３０℃で濃塩酸を加えてｐＨ０．５乃至１．０とし、同温度・ｐＨで一時間撹拌した。析出した結晶をろ過して得られたウェットケーキを８０℃の熱風乾燥機で乾燥させることにより、具体例化合物Ｎｏ．２で示される化合物１０．５部を得た。該化合物の極大吸収波長λｍａｘは４４０ｎｍ（ＮＭＰ）であった。
【００３５】
合成例１（バインダー樹脂Ａの調製）
５００ｍｌの四つ口フラスコにメチルエチルケトン１６０部、メタクリル酸１０部、ベンジルメタクリレート３３部、α，α’−アゾビス（イソブチロニトリル）１部を仕込み、攪拌しながら３０分間窒素ガスをフラスコ内に流入した。その後、８０℃まで昇温し、８０乃至８５℃でそのまま４時間攪拌した。反応終了後、室温まで冷却し、無色透明で均一なバインダー樹脂溶液を得た。これをイソプロピルアルコールと水の１：１混合溶液中で沈殿させ、濾過し、固形分を取り出し、乾燥させ、バインダー樹脂Ａを得た。得られたバインダー樹脂Ａのポリスチレン換算重量平均分子量は１８，０００であり、酸価は１５２であった。
【００３６】
実施例２（本発明の顔料組成物の調製）
有機顔料としてＣ．Ｉ．ピグメントレッド２５４  １０．０部、本発明の化合物として実施例１で得られたＮｏ．２で示される化合物１．０部、バインダー樹脂として合成例１で得られたバインダー樹脂Ａ  １．８部、樹脂分散剤としてアジスパーＰＢ８８１（味の素ファインテクノ社製）１０．０部、溶剤としてプロピレングリコールモノメチルエーテルアセテート８２部を配合し、プレミキシングの後、０．３ｍｍのジルコニアビーズを用いて、ペイントシェーカーで６０分間分散した。得られた分散液を５μｍのフィルタでろ過することにより本発明の顔料組成物を調製した。
【００３７】
比較例１（比較用の顔料組成物の調製）
実施例１で得られたＮｏ．２で示される化合物の代りに特許文献６の合成例１に記載の下記式（Ｃ）で表される化合物を用いた以外は実施例２と同様にして、比較用の顔料組成物を調製した。
【００３８】
【化６】
2019172968.tif 000007
【００３９】
上記実施例２及び比較例１で得られた顔料組成物について、Ｂ型粘度計を用い、室温（２５℃）で１０ｒｐｍの条件で粘度の測定を行い、下記の基準で評価した。尚、初期の分散安定性に加えて保存安定性を確認するために、初期（調製直後）の粘度の他に４０℃で３日放置後の粘度も測定及び評価した。結果を表１に示した。
・評価基準
初期粘度：
２０ｍＰａ・Ｓ未満：○（良好）
２０ｍＰａ・Ｓ以上：×（不良）
４０℃×３日後の粘度増加率：
２０％未満：○（良好）
２０％以上：×（不良）
【００４０】
【表１】
2019172968.tif 000008
【００４１】
表１から明らかなように、実施例２の顔料組成物は、比較例１と比べて初期粘度が低く抑えられており、実際に使用する際の作業性並びにレジストやインクの品質を損なわないものである。更に実施例２の顔料組成物は、保存安定性についても、比較例と比べて良好な結果を示した。
【産業上の利用可能性】
【００４２】
本発明のクマリン化合物を用いることにより、凝集、沈降、経時的な粘度の増加をすることなく、有機顔料を微粒子化・高濃度化することが可能である。このような顔料誘導体は、カラーフィルター用レジストやインクジェット用インクの着色剤として、安定な分散体を得るために非常に有用である。